(57)【要約】【課題】材齢７日、２８日及び／又は９１日といった中長期的なコンクリートの強度発現性を維持しつつ水和熱を低減することのできるセメント組成物の水和熱低減方法を提供すること。【解決手段】セメントクリンカーを調製するロータリーキルン２と、ロータリーキルンで発生する塩素及び／又はアルカリを含む燃焼ガスの少なくとも一部を抽気する塩素バイパス５と、セメントクリンカーと石膏とを混合して粉砕する粉砕機１００とを備えるセメント製造装置１を用いるセメント組成物の水和熱低減方法であって、セメント組成物における塩化物イオンの含有量に基づいて、セメントクリンカーの原料原単位、燃料原単位及び塩素バイパスにおける燃焼ガスの抽気量の少なくとも一つを調整する調整工程を有する、セメント組成物の水和熱低減方法。【選択図】図１
2010215421.tif 000002
【特許請求の範囲】
【請求項１】
石灰石、高炉スラグ、石炭灰、焼却灰及び建設発生土からなる群より選ばれる少なくとも１種を含む原料を、プラスチックを含む燃料で焼成してセメントクリンカーを調製するロータリーキルンと、
該ロータリーキルンで発生する塩素及び／又はアルカリを含む燃焼ガスの少なくとも一部を抽気する塩素バイパスと、
前記セメントクリンカーと石膏とを混合して粉砕する粉砕機と、を備えるセメント製造装置を用いるセメント組成物の水和熱低減方法であって、
前記セメント組成物における塩化物イオンの含有量に基づいて、前記セメントクリンカーの原料原単位、燃料原単位及び前記塩素バイパスにおける前記燃焼ガスの抽気量の少なくとも一つを調整する調整工程を有するセメント組成物の水和熱低減方法。
【請求項２】
前記調整工程において、前記セメント組成物における塩化物イオンの含有量が０．００２〜０．０３５質量％となるように、前記原料原単位、前記燃料原単位及び前記抽気量の少なくとも一つを調整する、請求項１に記載のセメント組成物の水和熱低減方法。
【請求項３】
前記調整工程において、前記セメント組成物における遊離石灰の含有量が０．４〜１．０質量％となるように前記原料原単位及び前記燃料原単位の少なくとも一方を調整する、請求項１又は２記載のセメント組成物の水和熱低減方法。
【請求項４】
前記調整工程において、前記セメント組成物におけるアルカリの含有量がＲ２Ｏに換算して０．３〜０．６質量％以下となるように、前記原料原単位、前記燃料原単位及び前記抽気量の少なくとも一つを調整する、請求項１〜３のいずれか１項に記載のセメント組成物の水和熱低減方法。
【請求項５】
前記プラスチックの全塩素含有量が１０質量％以下である、請求項１〜４のいずれか１項に記載のセメント組成物の水和熱低減方法。
【請求項６】
前記焼却灰の全塩素含有量が２０質量％以下である、請求項１〜５のいずれか１項に記載のセメント組成物の水和熱低減方法。
【請求項７】
前記調整工程における前記塩素バイパスの抽気率は０．０５〜１０体積％であり、前記塩素バイパスにより抽気される前記燃焼ガスの温度は３００〜１３００℃である、請求項１〜６のいずれか１項に記載のセメント組成物の水和熱低減方法。
【請求項８】
前記調整工程において、前記セメント組成物の鉱物組成は、Ｃ３Ｓ量が３０〜５０質量％、Ｃ２Ｓ量が３０〜５５質量％、Ｃ３Ａ量が１〜８質量％及びＣ４ＡＦ量が７〜１５質量％となるように前記原料原単位を調整する、請求項１〜７のいずれか１項に記載のセメント組成物の水和熱低減方法。
【請求項９】
石灰石、高炉スラグ、石炭灰、焼却灰及び建設発生土からなる群より選ばれる少なくとも１種を含む原料を、プラスチックを含む燃料で焼成してセメントクリンカーを調製するロータリーキルンと、
該ロータリーキルンで発生する塩素及び／又はアルカリを含む燃焼ガスの少なくとも一部を抽気する塩素バイパスと、
前記セメントクリンカーと石膏とを混合して粉砕する粉砕機と、を備えるセメント製造装置を用いるセメント組成物の製造方法であって、
前記セメント組成物における塩化物イオンの含有量が０．００２〜０．０３５質量％となるように、前記セメントクリンカーの原料原単位、燃料原単位及び前記塩素バイパスにおける前記燃焼ガスの抽気量の少なくとも一つを調整する調整工程を有する、セメント組成物の製造方法。
【発明の詳細な説明】
【技術分野】
【０００１】
本発明は、セメント組成物の水和熱低減方法及びセメント組成物の製造方法に関する。
【背景技術】
【０００２】
中庸熱ポルトランドセメントの水和熱は、ＪＩＳ  Ｒ  ５２１０：２００３に、材齢７日は２９０Ｊ／ｇ以下、材齢２８日は３４０Ｊ／ｇ以下と規定されている。
【０００３】
セメントの水和熱は、セメントが水と反応して水和物を生成する際に発生する熱である。一般に、生成した水和物の量が多いほど、そのセメントによって調製されるモルタル及びコンクリートの強度は上昇するが、同時に水和熱も増大する。言い換えれば、モルタル及びコンクリートの強度発現性を向上しようとすれば、セメントの水和熱も増大するのが一般的な傾向である。
【０００４】
一方で、セメントユーザーからは、コンクリートの高耐久性を維持するために水和熱の小さいセメントが望まれている。また、同時にコンクリートの強度発現性の更なる向上も求められている。
【０００５】
セメントの水和熱を低減する方法としては、低熱ポルトランドセメントクリンカーのように主要鉱物組成を制御する方法（例えば、Ｃ３Ｓ量及びＣ３Ａ量の低減）が知られている。しかし、この方法ではセメントの水和熱を低減することができるものの、セメントの強度発現性も低下してしまう（特許文献１及び非特許文献１）。例えば、特許文献１におけるセメント組成物は、従来の低発熱型混合セメント組成物よりも、特に材齢２８日や９１日の圧縮強度が低下している。
【先行技術文献】
【特許文献】
【０００６】
【特許文献１】特開昭６１−０９７１５４号公報
【非特許文献】
【０００７】
【非特許文献１】「セメントの常識」２００４年版、社団法人セメント協会、ｐ．１１−１７
【発明の概要】
【発明が解決しようとする課題】
【０００８】
セメント組成物の強度発現性を向上する他の手段としては、セメント組成物の粉末度（ブレーン比表面積）を細かくすること等が挙げられるが、この場合ではセメント組成物の水和熱が増大してしまう。
【０００９】
このように、セメント組成物においては、基本的な性状（主要化学組成、鉱物組成、粉末度、石膏形態・添加量等）を変えずに、コンクリートの強度発現性を維持しつつ水和熱を低減することのできる材料設計が求められている。しかしながら、そのような材料を得ることは困難であった。
【００１０】
そこで、本発明は、材齢７日、２８日及び／又は９１日といった中長期的なコンクリートの強度発現性を維持しつつ水和熱を低減することのできるセメント組成物の水和熱低減方法及びそのようなセメント組成物の製造方法を提供することを目的とする。
【課題を解決するための手段】
【００１１】
本発明者らは、上記の課題を解決すべく鋭意検討した結果、材齢７日、２８日及び／又は９１日の強度発現性を損なうことなく水和熱を低減するためには、塩化物イオンの含有量等を調整すればよいことを見出した。そして、この知見に基づいて本発明を完成するに至った。
【００１２】
本発明は、石灰石、高炉スラグ、石炭灰、焼却灰及び建設発生土からなる群より選ばれる少なくとも１種を含む原料をプラスチックを含む燃料で焼成してセメントクリンカーを調製するロータリーキルンと、該ロータリーキルンで発生する塩素及び／又はアルカリを含む燃焼ガスの少なくとも一部を抽気する塩素バイパスと、上記セメントクリンカーと石膏とを混合して粉砕する粉砕機と、を備えるセメント製造装置を用いるセメント組成物の水和熱低減方法であって、上記セメント組成物における塩化物イオンの含有量に基づいて、上記セメントクリンカーの原料原単位、燃料原単位及び上記塩素バイパスにおける上記燃焼ガスの抽気量の少なくとも一つを調整する調整工程を有する、セメント組成物の水和熱低減方法を提供する。
【００１３】
本発明の水和熱低減方法によれば、上述の製造装置を用いて製造されるセメント組成物を、モルタル又はコンクリートを調製する際の原材料として使用することによって、強度発現性を維持しながら、硬化の際に発生する水和熱を低減することができる。
【００１４】
本発明のセメント組成物の水和熱低減方法では、上記調整工程において、（Ａ）セメント組成物における塩化物イオンの含有量が０．００２〜０．０３５質量％となるように、セメントクリンカーの原料原単位、燃料原単位及び上記抽気量の少なくとも一つを調整することが好ましい。
【００１５】
本発明のセメント組成物の水和熱低減方法では、上記調整工程において、（Ｂ）セメント組成物における遊離石灰の含有量が０．４〜１．０質量％となるように上記原料原単位及び上記燃料原単位の少なくとも一方を調整することが好ましい。
【００１６】
本発明のセメント組成物の水和熱低減方法では、上記調整工程において、（Ｃ）セメント組成物におけるアルカリの含有量がＲ２Ｏ（＝Ｎａ２Ｏ＋０．６５８Ｋ２Ｏ）に換算して０．３〜０．６質量％以下となるように、原料原単位、燃料原単位及び上記抽気量の少なくとも一つを調整することが好ましい。
【００１７】
本発明のセメント組成物の水和熱低減方法では、上記調整工程において、（Ｄ）セメント組成物の鉱物組成は、Ｃ３Ｓ量が３０〜５０質量％、Ｃ２Ｓ量が３０〜５５質量％、Ｃ３Ａ量が１〜８質量％及びＣ４ＡＦ量が７〜１５質量％となるように原料原単位を調整することが好ましい。
【００１８】
なお、Ｃ３Ｓ、Ｃ２Ｓ、Ｃ３Ａ、Ｃ４ＡＦは以下の鉱物相を示す。
Ｃ３Ｓ：エーライト（３ＣａＯ・ＳｉＯ２）
Ｃ２Ｓ：ビーライト（２ＣａＯ・ＳｉＯ２）
Ｃ３Ａ：アルミネート（３ＣａＯ・Ａｌ２Ｏ３）
Ｃ４ＡＦ：フェライト（４ＣａＯ・Ａｌ２Ｏ３・Ｆｅ２Ｏ３）
【００１９】
本発明のセメント組成物の水和熱低減方法では、上記調整工程におけるセメントクリンカーの原料原単位、燃料原単位及び塩素バイパスにおける燃焼ガスの抽気量の少なくとも一つを調整することによって、製造されるセメント組成物が上記（Ａ）〜（Ｄ）の組成のうち１つ又は２つ以上を備えるようにすることが好ましい。これにより、中長期的なコンクリートの強度発現性を維持しつつ水和熱を十分に低減することができる。
【００２０】
また、本発明において燃料として使用するプラスチックは、全塩素含有量が１０質量％以下であることが好ましく、本発明のセメント組成物の原料として使用する焼却灰は、全塩素含有量が２０質量％以下であることが好ましい。
【００２１】
また、本発明の上記調整工程の塩素バイパスの抽気率は０．０５〜１０体積％であり、塩素バイパスにより抽気される燃焼ガスの温度は３００〜１３００℃であることが好ましい。
【００２２】
また、本発明は、石灰石、高炉スラグ、石炭灰、焼却灰及び建設発生土からなる群より選ばれる少なくとも１種を含む原料を、プラスチックを含む燃料で焼成してセメントクリンカーを調製するロータリーキルンと、該ロータリーキルンで発生する塩素及び／又はアルカリを含む燃焼ガスの少なくとも一部を抽気する塩素バイパスと、上記セメントクリンカーと石膏とを混合して粉砕する粉砕機と、を備えるセメント製造装置を用いるセメント組成物の製造方法であって、上記セメント組成物における塩化物イオンの含有量が０．００２〜０．０３５質量％となるように、上記セメントクリンカーの原料原単位、燃料原単位及び上記塩素バイパスにおける上記燃焼ガスの抽気量の少なくとも一つを調整する調整工程を有する、セメント組成物の製造方法を提供する。この製造方法によれば、材齢７日、２８日及び／又は９１日といった中長期的なコンクリートの強度発現性を維持しつつ水和熱を低減することのできるセメント組成物を容易に得ることができる。
【発明の効果】
【００２３】
本発明により、材齢７日、２８日及び／又は９１日といった中長期的なコンクリートの強度発現性を維持しつつ水和熱を低減することのできるセメント組成物の水和熱低減方法及びそのようなセメント組成物の製造方法を提供することができる。
【図面の簡単な説明】
【００２４】
【図１】本発明のセメント組成物の水和熱低減方法で用いられるセメント製造装置の概略図である。
【図２】表２の「セメント組成物中の塩化物イオンの含有量」と表３の「セメント組成物の材齢２８日の水和熱」との関係を示したグラフである。
【図３】表２の「セメント組成物中の遊離石灰の含有量」と表３の「セメント組成物の材齢２８日の水和熱」との関係を示したグラフである。
【発明を実施するための形態】
【００２５】
本発明のセメント組成物の水和熱低減方法及び製造方法の好適な実施形態について、以下に詳細に説明する。
【００２６】
本実施形態のセメント組成物の水和熱低減方法は、セメント組成物における塩化物イオンの含有量に基づいて、セメントクリンカーの原料原単位、燃料原単位及び塩素バイパスにおける燃焼ガスの抽気量の少なくとも一つを調整する調整工程を有している。かかる調整工程を有する本実施形態のセメント組成物の水和熱低減方法は、図１に示すようなセメント製造装置１を用いて行うことができる。
【００２７】
セメント製造装置１は、石灰石、高炉スラグ、石炭灰、焼却灰及び建設発生土からなる群より選ばれる少なくとも１種を含む原料とプラスチックを含む燃料を予熱するプレヒータ１２と、プレヒータ１２の下流側に設けられ、上記原料を焼成するロータリーキルン２と、ロータリーキルン２で発生する塩素及び／又はアルカリを含む燃焼ガスの一部を抽気する塩素バイパス５と、ロータリーキルン２で焼成して得られるセメントクリンカー及び石膏を混合して粉砕する粉砕機１００と、を備える。以下、図１を参照しながら、本実施形態のセメント製造装置１を具体的に説明する。
【００２８】
セメントクリンカーの原料及び燃料（以下、併せて「原燃料」という。）としては、適正な塩素及び／又はアルカリを含むものを使用する。
【００２９】
塩素を含むセメントクリンカーの原燃料としては、原燃料は、塩素を多量に含むものが好ましく、例えば、廃プラスチック、都市ゴミ焼却灰及び建設発生土から選ばれる１種以上のものであることがより好ましい。廃プラスチックの全塩素含有量は、好ましくは０．１〜１０質量％、より好ましくは０．５〜７．０質量％、更に好ましくは１．０〜５．０質量％である。都市ゴミ焼却灰の全塩素含有量は、好ましくは０．１〜２０質量％、より好ましくは０．２〜１５質量％、更に好ましくは０．３〜１３質量％、特に好ましくは０．３〜１０質量％である。
【００３０】
また、燃料中の塩素量が少量であっても、原燃料の使用量が多く、原燃料全体として全塩素含有量が多くなるものを用いればセメント組成物の塩化物イオンの含有量を容易に調整することができる。かかる観点から、例えば、粘土、建設発生土、下水汚泥、焼却灰、石灰石、石炭灰及び高炉スラグから選ばれる１種以上を含む原料を用いることが好ましく、石灰石、石炭灰及び高炉スラグから選ばれる１種以上を含む原料を用いることがより好ましい。
【００３１】
上述の原燃料を、プレヒータ１２における第三段サイクロン１１Ｃと第四段サイクロン１１Ｄを連通するダクト１６に設けられた供給管１７を通じてセメント製造装置１に供給する。セメント製造装置１は、仮焼炉８付きのニューサスペンションプレヒータ（ＮＳＰ）を有しており、仮焼炉８から上方に向かって設置される４段のサイクロン１１（下から上に向かって順に１１Ａ〜１１Ｄとする）を有している。なお、第四段サイクロン１１Ｄには、プレヒータ１２内のガスを排気するための排気ファン１３がダクト１４を介して接続されている。
【００３２】
供給管１７から、セメント製造装置１内に供給された原燃料は、プレヒータ１２内で余熱される。具体的には、原燃料はサイクロン１１及びライジングダクト７内を通過して、仮焼炉８に供給される。仮焼炉８には、仮焼炉８内に導入される原燃料を仮焼するための仮焼用バーナ９が設置されている。
【００３３】
サイクロン１１の最下段に配置される第一段サイクロン１１Ａの下端部とインレット・フッド６との間には、第一段サイクロン１１Ａとインレット・フッド６とを連通するシュート１８が接続されている。仮焼炉８で仮焼された仮焼原料は、第一段サイクロン１１Ａからシュート１８及びロータリーキルン２の先端部に設けられたインレット・フッド６を通過してロータリーキルン２に導入される。
【００３４】
ロータリーキルン２内には、原燃料を燃焼させるための焼成用バーナ４が取り付けられており、原燃料を焼成することによってセメントクリンカーが生成する。焼成温度は、例えば１０００〜１５００℃、焼成帯の滞留時間は、例えば２０分間〜２時間とすることができる。
【００３５】
ロータリーキルン２の基端部には、焼成によって生成したセメントクリンカーを冷却するためのクリンカークーラー３が設置されている。ロータリーキルン２で生成したセメントクリンカーは、クリンカークーラー３で冷却されてバケットエレベータ３４によってコンベア３５に搬送され、更にコンベア３５によって粉砕機１００のクリンカータンク３６に供給される。
【００３６】
セメント製造装置１の塩素バイパス５は、ロータリーキルン２で発生した塩素及び／アルカリを含む燃焼ガスの少なくとも一部を抽気するためにインレット・フッド６に接続された抽気管２３を有する。インレット・フッド６は、ライジングダクト７を介して仮焼炉８に接続されている。また、クリンカークーラー３と仮焼炉８とは、ダクト２１によって連通しており、このダクト２１によって、クリンカークーラー３内の排ガスが仮焼炉８に導入されるようになっている。
【００３７】
抽気管２３には、抽気された燃焼ガスを冷却するために、ダクト２４を介して冷却ファン２６が接続されており、冷却ファン２６から供給された冷却空気が、抽気管２３内に供給されるようになっている。このとき、冷却空気によって抽気管２３内の燃焼ガスは、塩素化合物の融点以下に冷却されるため、抽気された燃焼ガスのダストの表面に、揮発性の塩素化合物が凝集する。
【００３８】
抽気管２３の後流側には、ダクト２７、燃焼ガス冷却装置２８、及びバッグフィルタ２９が接続されている。燃焼ガス冷却装置２８は、バッグフィルタ２９に供給される燃焼ガスをバッグフィルタ２９が耐えうる温度にまで冷却する。また、バッグフィルタ２９は、抽気された燃焼ガスのダスト（塩素バイパスダスト）を集塵する。
【００３９】
バッグフィルタ２９の排気口には、吸引ファン３１が接続されている。この吸引ファン３１を駆動させることにより、抽気管２３、ダクト２７、排ガス冷却装置２８、及びバッグフィルタ２９内のガスが吸引され、抽気管２３からロータリーキルン２からの燃焼ガスの少なくとも一部が抽気される。吸引ファン３１から送出されたガスは、管路３２によってダクト２１内に戻されて、仮焼炉８に供給される。
【００４０】
本実施形態のセメント組成物の水和熱低減方法では、セメント組成物の塩化物イオン含有量に基づいて、上述の構成を有する塩素バイパス５における燃焼ガスの抽気量を調整する。これによって、所望の塩化物イオン含有量を有するセメント組成物を製造することが可能となり、水和熱の低減とコンクリートの強度発現性の向上とを両立させることが可能なセメント組成物を提供することができる。
【００４１】
バッグフィルタ２９によって集塵された塩素バイパスダストは、ダスト搬送用ダクト３９を介して水洗処理施設３８に接続されたダスト取込み部３７に供給される。ダスト取込み部３７に供給された塩素バイパスダクトは、ダスト搬送用ダクト３９のバッグフィルタ２９側に設けられたダスト搬送用ファン４１からの送風によって、ダクト搬送ダクト３９を通って水洗処理施設３８に供給される。
【００４２】
粉砕機１００は、セメントクリンカーと混合する石膏が供給される石膏ヤード４３を有する。クリンカータンク３６及び石膏ヤード４３からそれぞれ供給されるセメントクリンカー及び石膏は、搬送路４４を通って仕上げ粉砕ミル４６に供給され、混合粉砕され混合物となる。この混合物は、搬送路４７を通じて混合機４８に供給されて混合される。そして、セメントクリンカーと石膏とを含むセメント組成物が、搬送路４９を通じてセメントサイロ５１に供給される。
【００４３】
セメントクリンカーと混合する石膏は、天然石膏、排脱石膏、フッ酸石膏又は燐酸石膏等を使用することができる。石膏の形態は、二水石膏、半水石膏又は無水石膏のいずれの形態であってもよい。また、任意の組成成分として、必要に応じて石膏ヤード４３には石灰石を供給してもよく、混合機４８には高炉スラグ粉末やフライアッシュを供給してもよい。
【００４４】
搬送路４９には、セメントサイロ５１に供給されるセメント組成物を自動的にサンプリングするためのサンプリング装置５３が接続されている。このサンプリング装置５３によってサンプリングされたセメント組成物を分析して、セメント組成物中の塩化物イオンの含有量を測定する。そして、測定値に基づいて、セメントクリンカーの原料原単位、セメントクリンカーの燃料原単位及び塩素バイパスにおける燃焼ガスの抽気量の少なくとも一つを調整することにより、所望の塩素イオン含有量を有するセメント組成物を得ることができる。
【００４５】
例えば、塩素バイパス５の抽気量を増やすと、ロータリーキルン２内を循環するＫＣｌやＮａＣｌが多く抽気されることとなり、セメントクリンカーに取り込まれるＫＣｌやＮａＣｌを低減することができる。これによって、最終的に得られるセメント組成物中の塩化物イオンの含有量、遊離石灰の含有量、及びＲ２Ｏの含有量を調整することができる。
【００４６】
塩素バイパス５による抽気率は、好ましくは０．０５〜１０体積％、より好ましくは０．１〜７体積％である。抽気率が０．０５体積％未満では燃焼ガスがセレンを含有する場合に、当該燃焼ガスを充分に抽気できない傾向があり、１０体積％を超えると、燃費の悪化、仮焼原料の過多な取り込みによる生産性悪化、及び取り込んだ原料又は仮焼原料の処理の増大等の傾向がある。ここで抽気率とは、ロータリーキルン２の先端部に設けられたインレット・フッド６を通過する燃焼ガス量（ｍ３）全体に対する、塩素バイパス５によりロータリーキルン２から抽気される抽気量（ｍ３）の百分率（体積％）をいう。
【００４７】
また、塩素バイパスによる抽気の際は、抽気ガス温度が３００〜１３００℃であることが好ましい。
【００４８】
ここで、セメントクリンカーの「原料原単位」とは、セメントクリンカーを１トン製造するにあたり、使用される各原料成分の質量をいう。したがって、セメントクリンカーの原料原単位は、セメントクリンカーの原料に含まれる各種原料成分、すなわち、石灰石、高炉スラグ、石炭灰、焼却灰及び建設発生土の使用割合を変えたり、セメントクリンカーと石膏との配合割合を変えたりすることによって調整することができる。
【００４９】
また、セメントクリンカーの「燃料原単位」とは、セメントクリンカーを１トン製造するにあたり、使用される各燃料成分の消費量（質量）をいう。したがって、セメントクリンカーの燃料原単位は、各燃料成分の割合を変えることによって調整することができる。
【００５０】
セメント組成物中の塩化物イオンの含有量は、下限が、好ましくは０．００３質量％、より好ましくは０．００４質量％、さらに好ましくは０．００８質量％、最も好ましくは０．０１０質量％であり、上限は、好ましくは０．０３５質量％、より好ましくは０．０３０質量％、さらに好ましくは０．０２５質量％、最も好ましくは０．０２０質量％である。これらの範囲に調整することによって、セメント組成物の強度発現性を維持しつつ、水和熱を低減することが可能である。セメント組成物のブレーン比表面積は、好ましくは２８００〜５０００ｃｍ２／ｇ、より好ましくは３３００〜４３００ｃｍ２／ｇである。
【００５１】
セメント組成物中の鉱物組成は、Ｃ３Ｓ量が好ましくは３０〜５０質量％、より好ましくは３５〜４５質量％、Ｃ２Ｓ量が好ましくは３０〜５５質量％、より好ましくは３５〜４５質量％、Ｃ３Ａ量が好ましくは１〜８質量％、より好ましくは１〜５質量％、Ｃ４ＡＦ量が好ましくは７〜１５質量％、より好ましくは８〜１２質量％である。これらの範囲であれば適度な強度発現性を維持しつつ、水和熱を一層低減することが可能となる。
【００５２】
本実施形態における調整工程は、例えば次のようにして行うことができる。セメント製造装置１によって製造されたセメント組成物を、リアルタイム（実時間）で化学分析又は蛍光Ｘ線分析等を行い、当該セメント組成物における塩化物イオンの含有量を測定する。この測定値に基づき、セメントクリンカーの原料原単位、燃料原単位及び塩素バイパスにおける燃焼ガスの抽気量の少なくとも一つを調整してセメントクリンカーを焼成する。これによって、セメント組成物の水和熱を低減することができる。
【００５３】
また、本実施形態のセメント製造装置１によって、所望の塩化物イオンの含有量、遊離石灰の含有量及びＲ２Ｏ量を有するセメント組成物を製造することができる。このようにして製造されたセメント組成物をモルタル又はコンクリートを調製する際の原材料として使用すると、強度発現性を維持しながら、硬化の際に発生する水和熱を低減することができる。
【００５４】
本実施形態のセメント組成物の水和熱低減方法は、上述の通り、硬化の際の水和熱を低減することが可能であることから、水和熱を低減することが可能なセメント組成物の製造方法として実施することもできる。
【００５５】
以上、本発明の好適な実施形態について説明したが、本発明は上記実施形態に何ら限定
されるものではない。
【００５６】
例えば、本発明のセメント組成物の水和熱低減方法に用いられ得るセメント製造装置１は、上述のセメント製造装置１に限定されるものではない。上記セメント製造装置１は塩素バイパス５を有する所謂ＮＳＰを備えているが、ＮＳＰに代えてＳＰ（サスペンションプレヒータ）を備えているものであってもよい。また、抽気管２３とバッグフィルタ２９の間に、分級機を設置し、その分級機によって分離した粗紛を、インレット・フッド６内、又はライジングダクト７内に投入して、ロータリーキルン２に戻してもよい。
【実施例】
【００５７】
以下、実施例を用いて本発明を詳細に説明するが、本発明はこれらの実施例に限定されるものではない。
【００５８】
（実施例１〜１５）
＜セメントクリンカー及びセメント組成物の製造＞
セメントクリンカーの原料として、塩素及び／又はアルカリを含む粘土、石炭灰、建設発生土、石灰石、硅石、高炉スラグ、鉄精鉱、都市ゴミ焼却灰を準備した。燃料として廃プラスチックを準備した。これらの原料及び燃料を、図１に示すような塩素バイパスを備えたＮＳＰキルンを用いて焼成し、セメントクリンカーを製造した。塩素バイパスの抽気率を３．０〜５．０体積％の範囲で調整し、抽気温度を８００〜１０００℃とした。このセメントクリンカーに石膏を添加し、ボールミルで粉砕し、ブレーン比表面積が３７５０±５０ｃｍ２／ｇであるセメント組成物を製造した。
【００５９】
＜原燃料の全塩素含有量の測定＞
（１）廃プラスチック中の全塩素含有量の測定
使用する廃プラスチック中の全塩素含有量は、ＪＩＳ  Ｚ  ７３０２−６：１９９９「廃棄物固形化燃料―第６部：全塩素分試験方法」に準じて測定した。測定結果を表１に示す。
【００６０】
（２）都市ゴミ焼却灰中の全塩素含有量の測定
使用する廃プラスチック中の全塩素含有量は、ＪＩＳ  Ｍ  ８８５３：１９９８「セラミックス用アルミノけい酸塩質原料の化学分析方法」に準じて測定した。測定結果を表１に示す。
【００６１】
【表１】
2010215421.tif 000003
【００６２】
後述するセメント組成物の塩化物イオンの測定方法によって、製造したセメント組成物の塩化物イオン含有量の測定を行った。その測定結果に基づいて、塩化物イオンの含有量が０．００２〜０．０２０質量％の範囲となるように、セメントクリンカーの原料原単位、燃料原単位及び塩素バイパスにおける燃焼ガスの抽気量の少なくとも一つを調整して、塩化物イオン及び遊離石灰の含有量が異なる実施例１〜実施例１５のセメント組成物を製造した。
【００６３】
＜セメント組成物の化学組成及びセメント組成物の性状＞
（１）塩化物イオン及び遊離石灰の含有量の測定
各セメント組成物中の塩化物イオンの含有量（質量％）をＪＩＳ  Ｒ  ５２０２：１９９９「ポルトランドセメントの化学分析方法」に準じて測定した。各セメント組成物中に含まれる遊離石灰の量は、ＪＣＡＳ  Ｉ−０１：１９９７「遊離酸化カルシウムの定量方法（Ｂ法）」に準じて測定される遊離酸化カルシウム量に等しいとの前提で遊離石灰の量を求めた。両者の測定結果を表２に示す。
【００６４】
（２）セメント組成物の化学組成の測定
各セメント組成物中のＳｉＯ２、Ａｌ２Ｏ３、ＣａＯ、Ｆｅ２Ｏ３、ＳＯ３、及びＲ２Ｏの含有量（質量％）を測定した。測定結果を表２に示す。また、各セメント組成物中のＣ３Ｓ量、Ｃ２Ｓ量、Ｃ３Ａ量及びＣ４ＡＦ量は、下記のボーグ式［１］〜［４］によって算出された値である。算出結果を表３に示す。
【００６５】
Ｃ３Ｓ量（質量％）＝４．０７×ＣａＯ量（質量％）−７．６０×ＳｉＯ２量（質量％）−６．７２×Ａｌ２Ｏ３量（質量％）−１．４３×Ｆｅ２Ｏ３量（質量％）−２．８５×ＳＯ３量（質量％）    ・・・［１］
Ｃ２Ｓ量（質量％）＝２．８７×ＳｉＯ２量（質量％）−０．７５４×Ｃ３Ｓ量（質量％）    ・・・［２］
Ｃ３Ａ量（質量％）＝２．６５×Ａｌ２Ｏ３（質量％）−１．６９×Ｆｅ２Ｏ３（質量％）    ・・・［３］
Ｃ４ＡＦ量（質量％）＝３．０４×Ｆｅ２Ｏ３（質量％）    ・・・［４］
【００６６】
【表２】
2010215421.tif 000004
【００６７】
＜セメント組成物の評価＞
以下の測定方法によって実施例１〜１５のセメント組成物の評価を行った。
（１）セメント組成物の水和熱測定方法
ポルトランドセメントの水和熱は、ＪＩＳ  Ｒ  ５２０３：１９９５「セメントの水和熱測定方法（溶解熱方法）」により測定した。測定結果を表３に示す。
【００６８】
（２）セメント組成物のモルタル圧縮強さ測定方法
各実施例のセメント組成物のモルタル圧縮強さは、ＪＩＳ  Ｒ  ５２０１：１９９８「セメントの物理試験方法」により測定した。測定結果を表３に示す。
【００６９】
また、セメント組成物の粉末特性の測定結果も併せて表３に示す。
【００７０】
【表３】
2010215421.tif 000005
【００７１】
表３に示す水和熱の測定結果から、各実施例のセメント組成物は、中庸熱ポルトランドセメントの水和熱についてのＪＩＳ  Ｒ  ５２１０：２００３「ポルトランドセメント」の規定（材齢７日は２９０Ｊ／ｇ以下、材齢２８日は３４０Ｊ／ｇ以下）を満たしていることが確認された。また、表３に示すモルタル圧縮強さの結果から、各実施例のセメント組成物をモルタルの原材料として使用した場合に、材齢２８日において従来のものと同等の強度発現性を示すことが確認された。
【００７２】
図２及び図３に、表２の「セメント組成物中の塩化物イオンの含有量」及び「セメント組成物中の遊離石灰の含有量」と、表３の「セメント組成物の材齢２８日の水和熱」との関係を示す。図２及び図３から、「セメント組成物の材齢２８日の水和熱」は、「セメント組成物の塩化物イオンの含有量」及び「セメント組成物の遊離石灰の含有量」と高い相関を示すことが確認された。これらの相関関係から明らかなように、セメント組成物の塩化物イオンの含有量と遊離石灰の含有量とから、セメント組成物の使用時に発生する水和熱を予測することができる。
【００７３】
したがって、本発明のセメント組成物の水和熱低減方法によれば、モルタルやコンクリートの強度発現性を維持しつつ水和熱を低減することができる。調整工程においてセメントクリンカーの原料原単位、燃料原単位及び塩素バイパスにおける燃焼ガスの抽気量の少なくとも一つを調整して、セメント組成物の塩化物イオンの含有量を０．００２〜０．０３５質量％とすれば、水和熱の低減が可能なセメント組成物とすることができる。このようなセメント組成物は、製造工程における塩化物イオンの含有量をリアルタイム（実時間）で測定し、その測定値に基づいてセメントクリンカーの原料原単位、燃料原単位及び塩素バイパスにおける燃焼ガスの抽気量の少なくとも一つを調整することによって容易に得ることができる。
【００７４】
また、塩化物イオンの含有量の調整と併せて、遊離石灰の含有量を０．４〜１．０質量％となるように調整することによって、モルタルやコンクリートの強度発現性を維持しつつ水和熱の低減が可能なセメント組成物を一層確実に製造することができる。
【符号の説明】
【００７５】
１…セメント製造装置、２…ロータリーキルン、１２…プレヒータ、５…塩素バイパス、１００…粉砕機、６…インレット・フッド、２３…抽気管。
【図１】
2010215421.tif 000006
【図２】
2010215421.tif 000007
【図３】
2010215421.tif 000008